(57)【要約】【課題】十分な接着力で平滑面及び粗面のいずれにも接着することができ、かつ適用する表面に拘らず接着後に平滑な外観を呈する粘着シートを提供する。【解決手段】本開示の一実施態様の粘着シートは、８０μｍ以上５００μｍ以下の厚みを有する剛性樹脂フィルムと、剛性樹脂フィルムの一方の面上又はその上方に配置された第１感圧接着層であって、体積平均粒径１１０μｍ以上の弾性樹脂微小球と粘着性バインダーとを含む第１感圧接着層とを含み、第１感圧接着層が微小球の存在に起因した凹凸表面を有する。【選択図】図１Ａ
2018178080.tif 000002
【特許請求の範囲】
【請求項１】
８０μｍ以上５００μｍ以下の厚みを有する剛性樹脂フィルムと、
前記剛性樹脂フィルムの一方の面上又はその上方に配置された第１感圧接着層であって、体積平均粒径１１０μｍ以上の弾性樹脂微小球と粘着性バインダーとを含む第１感圧接着層と
を含み、
前記第１感圧接着層が前記微小球の存在に起因した凹凸表面を有する、粘着シート。
【請求項２】
透明樹脂フィルムであって、前記透明樹脂フィルムの表面に印刷されたグラフィック画像を有する透明樹脂フィルムを含む、請求項１に記載の粘着シート。
【請求項３】
前記微小球が粘着性である、請求項１又は２のいずれかに記載の粘着シート。
【請求項４】
前記微小球の２０℃における圧縮弾性率が１ｋＰａ以上１００ｋＰａ以下である、請求項１〜３のいずれか一項に記載の粘着シート。
【請求項５】
前記剛性樹脂フィルムが１０ＭＰａ以上３００ＭＰａ以下の降伏弾性率を有する、請求項１〜４のいずれか一項に記載の粘着シート。
【請求項６】
前記剛性樹脂フィルムの降伏弾性率と厚みとの積が、０．９×１０４Ｎ／ｍ以上５×１０４Ｎ／ｍ以下である、請求項１〜５のいずれか一項に記載の粘着シート。
【請求項７】
前記剛性樹脂フィルムの２％引張強度が４０Ｎ／２５ｍｍ以上である、請求項１〜６のいずれか一項に記載の粘着シート。
【請求項８】
前記剛性樹脂フィルムがポリエステルフィルムである、請求項１〜７のいずれか一項に記載の粘着シート。
【請求項９】
前記剛性樹脂フィルムの厚みが前記微小球の体積平均粒径の０．２倍以上である、請求項１〜８のいずれか一項に記載の粘着シート。
【請求項１０】
前記第１感圧接着層が、前記微小球のクラスターを含む島状構造を有する、請求項１〜９のいずれか一項に記載の粘着シート。
【請求項１１】
前記第１感圧接着層の前記凹凸表面における６０度光沢度が５０以下である、請求項１〜１０のいずれか一項に記載の粘着シート。
【請求項１２】
前記第１感圧接着層の最大厚みと最小厚みの差が５０μｍ以上である、請求項１〜１１のいずれか一項に記載の粘着シート。
【請求項１３】
前記粘着性バインダーがアクリル系粘着剤である、請求項１〜１２のいずれか一項に記載の粘着シート。
【請求項１４】
前記第１感圧接着層における前記粘着性バインダーと前記微小球との質量比が、４０：６０〜９０：１０である、請求項１〜１３のいずれか一項に記載の粘着シート。
【請求項１５】
金属層をさらに含む、請求項１〜１４のいずれか一項に記載の粘着シート。
【請求項１６】
前記金属層が前記剛性樹脂フィルムの他方の面上又はその上方に配置されている、請求項１５に記載の粘着シート。
【請求項１７】
前記金属層がアルミニウムを含む、請求項１５又は１６のいずれかに記載の粘着シート。
【請求項１８】
前記剛性樹脂フィルムの他方の面に第２感圧接着層を有する、請求項２〜１７のいずれか一項に記載の粘着シート。
【請求項１９】
前記第２感圧接着層が白色顔料を含む、請求項１８に記載の粘着シート。
【請求項２０】
前記透明樹脂フィルムが前記剛性樹脂フィルムである、請求項２〜１９のいずれか一項に記載の粘着シート。
【請求項２１】
８０μｍ以上５００μｍ以下の厚みを有する剛性樹脂フィルムと、
前記剛性樹脂フィルムの一方の面上又はその上方に配置された第１感圧接着層であって、体積平均粒径１１０μｍ以上の弾性樹脂微小球と粘着性バインダーとを含む第１感圧接着層と
を含む粘着シートであって、
前記第１感圧接着層が前記微小球の存在に起因した凹凸表面を有する、粘着シートを提供することと、
前記粘着シートを粗面に適用することと
を含む、粘着シートを粗面に適用する方法であって、
前記粗面に適用された後に前記粘着シートが平滑な外観を呈する、方法。
【請求項２２】
前記粘着シートが透明樹脂フィルムを含み、前記透明樹脂フィルムが、前記透明樹脂フィルムの表面に印刷されたグラフィック画像を有する、請求項２１に記載の方法。
【発明の詳細な説明】
【技術分野】
【０００１】
本開示は粘着シート及び粘着シートを粗面に適用する方法に関する。
【背景技術】
【０００２】
粘着シートは様々な用途に使用されており、例えばグラフィック画像を有する粘着性のグラフィックシートは、外装及び内装の装飾、又は広告目的で使用されている。凹凸形状を有する基材表面に適用される一般的な粘着シートは、良好な接着を達成するために基材表面の形状に対して追従することができる柔軟性を有している。
【０００３】
特許文献１（特開平６−２８７５２５号公報）は、「フィルム基材の表面に、粘着剤を塗布して成る装飾用粘着フィルムにおいて、該フィルムの硬さがＪＩＳＫ５４００に準拠する鉛筆引っかき試験においてＨから３Ｂの範囲であり、該粘着剤が、弾性率が１×１０４〜１×１０６ｄｙｎ／ｃｍ２の粘着性微小球を含有したことを特徴とする粘着フィルム」を記載している。
【０００４】
特許文献２（特開平９−１５７６０６号公報）は、「Ｉ）支持体と、ＩＩ）上記支持体上に形成され、粘着性の粘着性微小球と粘着性ポリマーとを含んでなる粘着層とを有してなる粘着シートにおいて、ａ）上記粘着層は、上記粘着性微小球が少なくとも２個集まって形成されたクラスターと上記粘着性ポリマーとを含有する凸状粘着部を有し、ｂ）その粘着シートを１ｋｇ／ｃｍの圧力で平坦なガラス板表面に貼り付けて測定した場合、粘着層と板表面との面積接触率が２０〜９０％である、粘着シート」を記載している。
【０００５】
特許文献３（特開平８−１１３７６８号公報）は、「フィルム基材の表面に粘着剤を塗布して成る装飾用粘着フィルムにおいて、当該粘着剤が微小球を有し、その微小球の弾性率が１×１０４〜１×１０７ｄｙｎ／ｃｍ２であり、且つ粒径が１０〜１００μｍ（体積平均直径として）であることを特徴とする粘着フィルム」を記載している。
【先行技術文献】
【特許文献】
【０００６】
【特許文献１】特開平６−２８７５２５号公報
【特許文献２】特開平９−１５７６０６号公報
【特許文献３】特開平８−１１３７６８号公報
【発明の概要】
【発明が解決しようとする課題】
【０００７】
モルタル、コンクリート、サイディングボード、スタッコ、エンボス加工を施した壁紙などの粗面に接着した後でも平滑な外観を呈する粘着シートに対する要求がある。また、粘着シートは、金属板、樹脂フィルムなどの平滑面に対しても十分な接着力を有することが望ましい。例えば、そのような粘着シートをグラフィックシートとして用いると、グラフィック画像の品質を維持しつつ様々な表面にグラフィックシートを設置することができる。
【０００８】
本開示は、十分な接着力で平滑面及び粗面のいずれにも接着することができ、かつ適用する表面に拘らず接着後に平滑な外観を呈する粘着シートを提供する。
【課題を解決するための手段】
【０００９】
本開示の一実施態様によれば、８０μｍ以上５００μｍ以下の厚みを有する剛性樹脂フィルムと、前記剛性樹脂フィルムの一方の面上又はその上方に配置された第１感圧接着層であって、体積平均粒径１１０μｍ以上の弾性樹脂微小球と粘着性バインダーとを含む第１感圧接着層とを含み、前記第１感圧接着層が前記微小球の存在に起因した凹凸表面を有する、粘着シートが提供される。
【００１０】
本開示の別の実施態様によれば、８０μｍ以上５００μｍ以下の厚みを有する剛性樹脂フィルムと、前記剛性樹脂フィルムの一方の面上又はその上方に配置された第１感圧接着層であって、体積平均粒径１１０μｍ以上の弾性樹脂微小球と粘着性バインダーとを含む第１感圧接着層とを含む粘着シートであって、前記第１感圧接着層が前記微小球の存在に起因した凹凸表面を有する、粘着シートを提供することと、前記粘着シートを粗面に適用することとを含む、粘着シートを粗面に適用する方法であって、前記粗面に適用された後に前記粘着シートが平滑な外観を呈する、方法が提供される。
【発明の効果】
【００１１】
本開示の粘着シートは、粒径の比較的大きい弾性樹脂微小球に起因した凹凸表面を有する第１感圧接着層と、剛性樹脂フィルム層とを組み合わせることにより、平滑面及び粗面のいずれに対しても十分な接着力を示し、かつ適用する表面に拘らず接着後に平滑な外観を呈することができる。
【００１２】
なお、上述の記載は、本発明の全ての実施態様及び本発明に関する全ての利点を開示したものとみなしてはならない。
【図面の簡単な説明】
【００１３】
【図１Ａ】本開示の一実施態様の粘着シートの概略断面図である。
【図１Ｂ】本開示の一実施態様の粘着シートの概略斜視図である。
【図２】本開示の一実施態様の粘着シートを、平滑面を有する基材に適用したときの概略断面図である。
【図３】本開示の別の実施態様の粘着シートの概略断面図である。
【図４】本開示のさらに別の実施態様の粘着シートの概略断面図である。
【図５】本開示のさらに別の実施態様の粘着シートの概略断面図である。
【図６】本開示のさらに別の実施態様の粘着シートの概略断面図である。
【図７】本開示のさらに別の実施態様の粘着シートの概略断面図である。
【図８】サイディングボード上に適用された例１７の粘着シートの写真である。
【発明を実施するための形態】
【００１４】
以下、本発明の代表的な実施態様を例示する目的でより詳細に説明するが、本発明はこれらの実施態様に限定されない。
【００１５】
本開示において「（メタ）アクリル」とはアクリル又はメタクリルを意味し、「（メタ）アクリレート」とはアクリレート又はメタクリレートを意味する。
【００１６】
本開示において「感圧接着」とは、使用温度範囲で、例えば０℃以上、５０℃以下の範囲で恒久的に粘着性であり、軽い圧力で様々な表面に接着し、相変化（液体から固体へ）を呈さない材料又は組成物の特性を意味する。
【００１７】
一実施態様の粘着シートは、８０μｍ以上５００μｍ以下の厚みを有する剛性樹脂フィルムと、剛性樹脂フィルムの一方の面上又はその上方に配置された第１感圧接着層であって、体積平均粒径１１０μｍ以上の弾性樹脂微小球と粘着性バインダーとを含む第１感圧接着層とを含む。第１感圧接着層は、微小球の存在に起因した凹凸表面を有する。第１感圧接着層の凹凸表面を被着体表面に接触させ、必要に応じて加圧することで、粘着シートが被着体に接着される。
【００１８】
いくつかの実施態様では、第１感圧接着層の凹凸表面の間隙は空気抜け性に好適な形状及び深さを有しており、粘着シートを平滑面に容易に設置することができる。
【００１９】
図１Ａ及び図１Ｂに、本開示の一実施態様による粘着シート１０の概略断面図及び概略斜視図をそれぞれ示す。粘着シート１０は、剛性樹脂フィルム１２と、剛性樹脂フィルム１２の一方の面（図１Ａでは下面）の上に配置された第１感圧接着層１４とを含む。第１感圧接着層１４は弾性樹脂微小球１４２及び粘着性バインダー１４４を含む。
【００２０】
剛性樹脂フィルムは、第１感圧接着層の支持体として機能し、かつ、粘着シートの適用時に微小球の変形により生じた応力に抵抗して粘着シートの変形を防止し、その結果、粘着シートの外観を平滑に保つことに寄与する。被着体が凹凸表面を有する場合は、剛性樹脂フィルムは接着時に粘着シートが凹凸表面に過度に追従することを抑制し、凹凸表面の突起が粘着シートを貫通することを防止できる。粘着シートを垂直面に適用した場合、剛性樹脂フィルムは粘着シートの変形を抑制して、自重による剥離を防止することができる。
【００２１】
剛性樹脂フィルムの厚みは約８０μｍ以上、約５００μｍ以下である。いくつかの実施態様では、剛性樹脂フィルムの厚みは約１００μｍ以上又は約１５０μｍ以上、約４００μｍ以下又は約３００μｍ以下である。剛性樹脂フィルムの厚みを上記範囲とすることで、フィルム自身の有する剛性と組み合わされて、接着時に粘着シートの外観の平滑性を維持することができる。剛性樹脂フィルムの厚みが面内で異なる場合、本開示において剛性樹脂フィルムの厚みとは剛性樹脂フィルムの最小厚みを指す。
【００２２】
いくつかの実施態様では、剛性樹脂フィルムの降伏弾性率は、約１０ＭＰａ以上、約１５ＭＰａ以上、又は約２０ＭＰａ以上、約３００ＭＰａ以下、約２５０ＭＰａ以下又は約２００ＭＰａ以下である。剛性樹脂フィルムの降伏弾性率を上記範囲とすることで、フィルムの厚みと組み合わされて、接着時に粘着シートの外観の平滑性を維持することができる。降伏弾性率は、剛性樹脂フィルムを幅１５ｍｍ、長さ１００ｍｍの長方形に切断して試験片を作製し、ＪＩＳ  Ｋ  ７１２７に準拠して試験片の伸び特性を、引張試験機を用いて２０℃、掴み間隔５０ｍｍ、引張速度３００ｍｍ／分の条件で測定したときの、降伏点における弾性率と定義される。
【００２３】
いくつかの実施態様では、剛性樹脂フィルムの降伏弾性率と厚みの積は、約０．９×１０４Ｎ／ｍ以上、約１．０×１０４Ｎ／ｍ以上、又は約１．５×１０４Ｎ／ｍ以上、約５×１０４Ｎ／ｍ以下、約４×１０４Ｎ／ｍ以下、又は約３×１０４Ｎ／ｍ以下である。降伏弾性率と厚みの積は、剛性樹脂フィルムの曲げ剛性に比例する。剛性樹脂フィルムの降伏弾性率と厚みの積を上記範囲とすることで、剛性樹脂フィルムが接着時に粘着シートの外観の平滑性を維持するのに十分な曲げ剛性を有することができる。
【００２４】
いくつかの実施態様では、剛性樹脂フィルムの２％引張強度は、約４０Ｎ／２５ｍｍ以上、約４５Ｎ／２５ｍｍ以上、又は約５０Ｎ／２５ｍｍ以上である。剛性樹脂フィルムの２％引張強度を上記範囲とすることで、接着時に粘着シートの外観の平滑性を維持することができ、粘着シートの破断又は破壊及びそれに伴う糊残りを生じさせずに粘着シートを除去することができる。２％引張強度は、剛性樹脂フィルムを幅２５ｍｍ、長さ１００ｍｍの長方形に切断して試験片を作製し、引張試験機を用いて２０℃、掴み間隔５０ｍｍ、引張速度３００ｍｍ／分の条件で測定したときの、２％伸びにおける引張強度と定義される。
【００２５】
剛性樹脂フィルムの材料は特に限定されないが、例えばポリエチレンテレフタレート、ポリエチレンナフタレートなどのポリエステル、ポリエチレン、ポリプロピレンなどのポリオレフィン、ポリカーボネート、アクリル系樹脂、ポリテトラフルオロエチレン、ポリフッ化ビニリデンなどのフッ素樹脂などが挙げられる。高い降伏弾性率と強度を有し、耐候性に優れ、比較的安価であることから、剛性樹脂フィルムとしてポリエステルフィルムを用いることが有利である。
【００２６】
剛性樹脂フィルムに、装飾等を目的としたエンボス処理、プライマー処理、コロナ処理、プラズマ処理などの表面処理などが施されていてもよい。表面処理を行うことで第１感圧接着層及び／又は第２感圧接着層と剛性樹脂フィルムの密着性を高めることができる。表面処理により剛性樹脂フィルム表面の濡れ性を制御して、後述するように、微小球のクラスター形成を促進することもできる。
【００２７】
剛性樹脂フィルムは延伸フィルムであってもよく非延伸フィルムであってもよい。剛性樹脂フィルムは延伸フィルム、特に２軸延伸フィルムであることが、フィルムの剛性及び引張強度を有利に高めることができる。
【００２８】
剛性樹脂フィルムはその他の任意成分、例えばフィラー、着色剤、紫外線吸収剤、酸化防止剤などを含んでもよい。
【００２９】
第１感圧接着層は剛性樹脂フィルムの上に直接配置されてもよく、剛性樹脂フィルムの上方に配置、すなわち剛性フィルム上の他の層、例えば印刷層、金属蒸着層などの装飾層、金属層、追加の樹脂フィルム層などの上に配置されてもよい。
【００３０】
第１感圧接着層は体積平均粒径１１０μｍ以上の弾性樹脂微小球と粘着性バインダーとを含む。本開示において「弾性樹脂微小球」とは、樹脂で形成された球状の材料であって、通常は微小球全体としてゴム弾性を示すものとして定義される。微小球の存在に起因して、第１感圧接着層は、その接着面（被着体表面と対向する面）に凹凸表面を有する。粘着シートの接着時に微小球は変形して、例えば粘着シートの厚み方向に潰れて、第１感圧接着層の被着体表面との接触面積が増大し、粘着シートが被着体表面に接着する。微小球の体積平均粒径は比較的大きいため、厚い感圧接着層が接着力に優れることに類似して、被着体との接触面積が比較的小さくても、微小球の有する弾性を利用して高い接着力を得ることができる。微小球及び／又は後述する微小球のクラスターにより形成される凹凸表面は、比較的大きな高低差を有していることから粗面との接触面積も大きくすることができ、それにより接着力を高めることができる。
【００３１】
図２に、本開示の一実施態様の粘着シート１０を、平滑面を有する基材２００に適用したときの概略断面図を示す。微小球１４２は弾性を有するため基材２００に適用したときに変形し、第１感圧接着層１４の基材２００との接触面積が増大する。このことにより粘着シート１０は粗面だけでなく平滑面に対しても高い接着力を有する。
【００３２】
一実施態様では微小球は粘着性である。粘着性の微小球を用いることで接着力をより高めることができる。
【００３３】
微小球の体積平均直径は１１０μｍ以上である。いくつかの実施態様では、微小球の体積平均直径は、約１２５μｍ以上又は約１３０μｍ以上であり、約５００μｍ以下又は約３００μｍ以下である。体積平均直径が上記範囲の微小球を含む第１感圧接着層は、被着体表面に対して良好に追従して高い接着力を示すことができる。微小球の体積平均粒径は、レーザー回折粒度分析装置、例えばＢｅｃｋｍａｎ  Ｃｏｕｌｔｅｒ  ＬＳ２３０を用いて測定することができる。
【００３４】
微小球の圧縮弾性率は、２０℃において、約１ｋＰａ以上、約１００ｋＰａ以下であることが望ましい。微小球の圧縮弾性率を上記範囲とすることで、粗面への接着に有利なように、微小球又は微小球のクラスターを変形させることができる。微小球の圧縮弾性率は、微小球を所定の形状、例えばシリンダー状に成形した試料を作製し、粘弾性測定装置、例えばレオメトリックス社製ＲＳＡＩＩ粘弾性スペクトロメーターを用いて、周波数１ｒａｄ／秒、圧縮歪みモード、測定温度範囲−８０℃〜１５０℃、昇温速度５．０℃／分で測定したときの２０℃での測定値である。
【００３５】
微小球は、アクリル系樹脂、シリコーン樹脂、ポリウレタン、酢酸ビニル系樹脂、フッ素樹脂、ポリアミド、ポリ塩化ビニル、ポリスチレン、フェノール樹脂、エポキシ樹脂、スチレン−ブタジエン−スチレンブロックコポリマー、スチレン−エチレン−ブチレン−スチレンブロックコポリマー、スチレン−イソプレン−スチレンブロックコポリマー、ニトリルゴム、クロロプレンゴム、又は天然ゴムを含むことができる。アクリル系樹脂は高い耐候性を有しており、粘着性の制御が容易であることから有利に使用される。
【００３６】
微小球は、架橋樹脂を含んでもよく、非架橋樹脂を含んでもよい。一実施態様では、微小球は架橋樹脂を含む。架橋樹脂を含む微小球は形状保持性及び耐久性に優れていることから、粘着シートの接着及び脱着を繰り返すことができる。
【００３７】
微小球は、中実粒子、１つ若しくは複数の空隙を内部に有する中空粒子、又はこれらの混合物を含むことができる。一実施態様では微小球は中実粒子である。
【００３８】
微小球は、例えば懸濁重合、乳化重合、シード重合などの公知の重合方法により製造することができる。例えば、アクリル系樹脂を含む微小球は、以下の手順で懸濁重合により製造することができる。脱イオン水、モノマー混合物、ラジカル重合開始剤、任意の添加剤を機械式攪拌機付き反応装置に入れ、反応装置内を窒素ガスなどの不活性ガスでパージし、攪拌しながら所定温度に加熱してアクリル系モノマーの重合反応を行う。攪拌速度は通常１０〜７００ｒｐｍであり、反応温度は通常３０〜１２０℃であり、反応時間は通常数時間から数十時間である。
【００３９】
モノマー混合物は、一般にアルキルアクリレート（例えば、エチルアクリレート、ｎ−ブチルアクリレート、ｎ−ヘキシルアクリレート、２−エチルヘキシルアクリレート、イソオクチルアクリレート、イソノニルアクリレート等）と、エチレン性不飽和結合を有するカルボン酸（例えば、アクリル酸、メタクリル酸、イタコン酸、マレイン酸等）とを含む。アルキルアクリレート及びエチレン性不飽和結合を有するカルボン酸はそれぞれ１種であってもよく、２種以上を組み合わせてもよい。エチレン性不飽和結合を有するカルボン酸は、アルキル（メタ）アクリレート１００質量部に対して、一般に約１質量部以上、約１０質量部以下の量で使用される。１，４−ブタンジオールジアクリレート、ジビニルベンゼンなどの多官能性モノマーを架橋剤として混合物に添加して、アクリル系樹脂を架橋してもよい。架橋剤の使用量は、モノマー混合物１００質量部に対して、一般に約０．０１質量部以上、又は約０．０２質量部以上、約０．５質量部以下、又は約０．１質量部以下の量で使用される。アクリル系樹脂を含む微小球の製造方法は、例えば米国特許４，９９４，３２２号明細書に開示されている。重合して得られた微小球は、濾過により分離してもよく、反応終了後の微小球を含む水性分散液の状態で使用してもよい。
【００４０】
微小球に含まれる樹脂のガラス転移温度（Ｔｇ）は一般に室温より低く、例えば約−９０℃以上、約−７０℃以上、又は約−５０℃以上、約０℃以下、約−１０℃以下又は約−２０℃以下である。ガラス転移温度は、モノマー混合物に含まれるモノマーの種類及び配合比により調節することができる。
【００４１】
第１感圧接着層は粘着性バインダーを含む。粘着性バインダーは第１感圧接着層に接着性を付与し、粘着シートからの微小球の脱落を抑制する。図１Ａ及び図１Ｂでは、微小球１４２又は後程詳述する微小球１４２のクラスター１４６はバインダー１４４中に分散し、バインダー１４４を介して粘着シート１０に固定されている。図１Ａ及び図１Ｂに示す実施態様では、微小球１４２又はクラスター１４６の表面は粘着性バインダー１４４により被覆されている。
【００４２】
粘着性バインダーとしてアクリル系樹脂、ポリウレタン、ポリオレフィン、ポリエステル、ゴム系樹脂、シリコーン系樹脂、酢酸ビニル系樹脂等の公知の樹脂を使用することができる。粘着性バインダーは粘着付与剤を含んでもよく、架橋されていてもよい。一実施態様では、微小球の被着体表面と対向する領域の少なくとも一部が粘着性バインダーで被覆されていることが、バインダーの有する高い接着力を利用できる点で有利である。一実施態様ではバインダーはアクリル系粘着剤である。バインダーがアクリル系粘着剤であり、微小球がアクリル系樹脂を含む場合、バインダーと微小球の化学親和性が高いため、微小球の脱落をより確実に防止することができる。本開示における「粘着（性）」とは常温で短時間わずかな圧力を加えただけで接着性を示す材料の性質を意味しており、「感圧接着」と相互に交換可能に使用される。
【００４３】
一実施態様では、微小球は粘着性バインダー１００質量部に対して約５質量部以上、約１０質量部以上、又は約１５質量部以上、約２００質量部以下、約１８０質量部以下、又は約１６０質量部以下の量で、第１感圧接着層に含まれる。微小球の含有量を上記範囲とすることで、粗面に対しても良好な接着性を示す凹凸表面を第１感圧接着層上に形成することができる。
【００４４】
一実施態様では、第１感圧接着層における粘着性バインダーと微小球の質量比は、４０：６０以上、９０：１０以下である。粘着性バインダーと微小球の質量比を上記範囲とすることで、粗面に対しても良好な接着性を示す凹凸表面を第１感圧接着層上に形成することができる。
【００４５】
第１感圧接着層は、その他の任意成分、例えばフィラー、着色剤、紫外線吸収剤、酸化防止剤などを含んでもよい。これらの任意成分は粘着性バインダー中に溶解又は分散させることができる。一実施態様では第１感圧接着層は酸化チタンなどの白色顔料を含む。この実施態様では被着体表面を隠蔽することができる。
【００４６】
一実施態様では、第１感圧接着層が、複数の微小球が凝集して形成された、微小球のクラスターを含む島状構造を有する。本開示において「微小球のクラスター」とは２個以上の微小球が凝集した塊であり、第１感圧接着層に不規則な形状及び不規則な配置の凸部を形成する、微小球の集合体である。クラスターは、粘着シートの平面方向に配列した複数の微小球を含んでもよく、粘着シートの厚み方向に積み重なった複数の微小球を含んでもよく、これらの組み合わせを含んでもよい。クラスターにより形成される島状構造には粘着性バインダーが含まれてもよい。島状構造の周囲には、クラスターを含まず粘着性バインダーのみを含む、比較的平坦な海部分が存在する。図１Ａ及び図１Ｂでは複数の微小球１４２が凝集して形成されたクラスター１４６を粘着性バインダー１４４が被覆しており、これらのクラスター（図１Ａでは３つ）により粘着性の凸部として機能する島状構造が描かれている。
【００４７】
粘着シートの被着体への貼り付け操作中にクラスター内の微小球が圧力で変形することで、粘着性の凸部は被着体表面に接着するのに適した形状に変形する。変形の程度は、第１感圧接着層の厚み及び塗布重さ、微小球の圧縮弾性率、微小球及び粘着性バインダーの配合比などにより制御することができる。
【００４８】
一実施態様では、クラスターは微小球を２個以上、約５個以上、又は約１０個以上、約２００個以下、約１５０個以下又は約１００個以下含む。クラスターに含まれる微小球の個数が上記範囲であることにより、被着体表面に対する追従性を高めつつ、粘着性の面内ばらつきを抑制することができる。クラスター全数のうち、上記個数の微小球を含むクラスターの数が８０％以上であることが望ましい。第１感圧接着層における微小球のクラスターの形成、その形状、サイズなどは、光学顕微鏡の反射光を用いて、通常１０〜１００倍の倍率にて確認することができる。
【００４９】
粘着シートは、例えば必要に応じて表面処理を行った剛性樹脂フィルム又は剛性樹脂フィルム上のその他の層の表面に、微小球及び粘着性バインダー、並びに任意成分である溶媒、その他の添加剤などを含む感圧接着層組成物を塗布し、必要に応じて溶媒を乾燥することにより形成することができる。感圧接着層組成物の調製は、成分をホモミキサー、プラネタリーミキサー等の混合装置を用いて行うことができる。塗布は、例えばナイフコーター、グラビコーター、ロールコーター、ダイコーター、バーコーター等により行うことができる。塗布後の溶媒の乾燥は、例えば温度６０℃〜１２０℃で数十秒〜１０分間行うことができる。
【００５０】
溶媒として水、有機溶媒又はこれらの混合物である水系溶媒を用いることができる。クラスター形成には水又は水系溶媒を用いることが有利である。水系溶媒として、例えば３−メチル−３−メトキシブチルアセテート等のアルキレングリコールモノアルキルエーテルエステルと水との混合物が挙げられる。
【００５１】
添加剤として本発明の効果を損なわない範囲において公知のものが使用でき、例えば粘度調製剤、消泡剤、レベリング剤、紫外線吸収剤、酸化防止剤、顔料等が挙げられる。
【００５２】
感圧接着層の乾燥塗布重さは、一般に約１５ｇ／ｍ２以上、約２０ｇ／ｍ２以上、又は約２５ｇ／ｍ２以上、約２００ｇ／ｍ２以下、約１８０ｇ／ｍ２以下、又は約１６０ｇ／ｍ２以下である。乾燥塗布重さを上記範囲とすることで、高い接着力を有しつつ再配置性に優れた第１感圧接着層を形成することができる。
【００５３】
感圧接着層組成物の粘度、及び／又は感圧接着層組成物が塗布される表面の濡れ性を調整することで、微小球のクラスターの形成を促進し、クラスターの形状、配置及び大きさを制御することができる。微小球は溶媒と粘着性バインダーを含む組成物中に分散しており、溶媒乾燥時に微小球が溶媒に溶解した粘着性バインダー成分に引きずられて移動し、凝集してクラスターが形成される。
【００５４】
感圧接着層組成物の粘度を約１００ｍＰａ・ｓ以上、又は約１５０ｍＰａ・ｓ以上、約６０００ｍＰａ・ｓ以下、又は約５０００ｍＰａ・ｓ以下とすることが、クラスター形成の促進に有利である。
【００５５】
感圧接着層組成物が塗布される表面の濡れ性は、コロナ放電処理、プラズマ処理、プライマー処理、酸又はアルカリ処理等の表面処理により、あるいは剛性樹脂フィルムに含まれる添加剤の種類及び量により、組成物の塗布ムラを抑制しつつクラスターが形成されるように制御することができる。
【００５６】
第１感圧接着層の表面を剥離ライナーにより保護してもよい。第１感圧接着層の接着力に応じて、剥離ライナーの表面に剥離処理を施してもよく、非処理の剥離ライナーを使用することもできる。例えば、剥離ライナーとして厚み８０〜２００μｍの非処理ポリエチレンフィルムを使用することができる。
【００５７】
第１感圧接着層の厚みは、第１感圧接着層表面にフィルムを貼り付けて微小球が変形した状態で測定した場合に、一般に約６５μｍ以上、約７０μｍ以上、又は約７５μｍ以上、約２２０μｍ以下、約２００μｍ以下、又は約１８０μ以下である。第１感圧接着層の厚みを上記範囲とすることで、被着体表面への接着力を高めることができる。
【００５８】
第１感圧接着層は凹凸表面を有し面内の厚みは不均一であるため、第１感圧接着層は最大厚みと最小厚みを有する。第１感圧接着層の最小厚みは一般に微小球を含まない粘着性バインダー領域の厚みである。第１感圧接着層の最大厚みと最小厚みの差は、第１感圧接着層の凹凸表面のトポグラフィー（表面の形状又は特徴）を示す指標の一つであり、特に粗面に対する接着性に関係する。いくつかの実施態様では、第１感圧接着層の最大厚みと最小厚みの差は、約５０μｍ以上、約７０μｍ以上、又は約９０μｍ以上、約４００μｍ以下、約３５０μｍ以下、又は約３００μｍ以下である。第１感圧接着層の最大厚みと最小厚みの差を上記範囲とすることで、例えば高さ１〜２ｍｍの突起を有する粗面に対しても粘着シートを接着することができる。
【００５９】
第１感圧接着層の凹凸表面の６０度光沢度は、第１感圧接着層の凹凸表面のトポグラフィーを示すもう一つの指標であり、特に粗面に対する接着性に関係する。いくつかの実施態様では、第１感圧接着層の６０度光沢度は、約３以上、約４以上、又は約５以上、約６０以下、約５５以下、又は約５０以下である。第１感圧接着層の６０度光沢度を上記範囲とすることで、例えば高さ１〜２ｍｍの突起を有する粗面に対しても高い接着力で粘着シートを接着することができる。６０度光沢度は、ＪＩＳ  Ｚ８７４１に準拠して測定した値と定義される。
【００６０】
いくつかの実施態様では、剛性樹脂フィルムの厚みは微小球の体積平均粒径の約０．２倍以上、約０．２５倍以上、又は約０．３倍以上、約７倍以下、約６．５倍以下、又は約６倍以下である。上記条件を満たすように剛性樹脂フィルムの厚みを選択することで、粘着シートの適用時に微小球の変形により生じた応力に対して、粘着シートの変形を十分に防止して、粘着シートの外観をより平滑に保つことができる。
【００６１】
粘着シートは公知の方法で被着体表面に適用することができる。適用時に粘着シートをローラーなどで被着体表面に対して押し付けてもよく、手で擦ってもよい。粘着シートは適用時に一旦変形することがあるが、経時で形状を復元して平滑な表面を提供することができる。一実施態様では、粘着シートはモルタル、コンクリートなどの粗面に適用され、適用された後に平滑な外観を呈する。
【００６２】
粘着シートの接着力は被着体表面によって様々であるが、１８０度剥離力で表したときに、例えば約０．５Ｎ／２５ｍｍ以上、又は約１Ｎ／２５ｍｍ以上、約５０Ｎ／２５ｍｍ以下、又は約２５Ｎ／２５ｍｍ以下である。粘着シートは剛性樹脂フィルムを有することから曲げ方向に変形しにくく、粘着シートの剥離を開始するのに必要な力が剥離開始位置に集中しない。そのため、１８０度剥離力が小さい場合であっても、粘着シートを被着体表面に保持することができる。１８０度剥離力は、粘着シートを幅２５ｍｍ、長さ１５０ｍｍの長方形に切断して試験片を作製し、ＪＩＳ  Ｚ  ０２３７  ８．２．３．に準拠して被着体表面の上に２０℃で貼り付けた後、２０℃で２４時間放置し、引張試験機を用いて２０℃、３００ｍｍ／分の剥離速度で１８０度剥離を行ったときの接着力として定義される。
【００６３】
粘着シートと被着体を貼りあわせた構造における剪断力は被着体表面によって様々であるが、例えば約０．０５ＭＰａ以上、又は約０．１０ＭＰａ以上、約１．５ＭＰａ以下、又は約１．０ＭＰａ以下である。粘着シートは特に粗面に対して適用したときに高い剪断力を示すことができる。いかなる理論に拘束される訳ではないが、これは第１感圧接着層の凹凸表面と粗面の凹凸とが噛み合うためであると考えられる。高い剪断力は粘着シートを垂直面に適用するときに粘着シートの自重によるずれを防止するのに有利である。剪断力は、粘着シートを幅２５ｍｍ、長さ６０ｍｍの長方形に切断して試験片を作製し、接触領域が２５ｍｍ×１２ｍｍとなるように、試験片を幅２５ｍｍ、長さ６０ｍｍ、厚み１ｍｍのアルミニウムパネルの上に２３℃でローラーを用いて貼り付けた後、２０℃で２４時間放置し、引張試験機を用いて２０℃、引張速度５０ｍｍ／分で測定したときの接着力として定義される。
【００６４】
一実施態様の粘着シートは再配置性を有する。微小球の存在に起因した凹凸表面を有する第１感圧接着層は、粘着シートに再配置性を付与することができる。
【００６５】
粘着シートは、任意の構成要素、例えば剛性樹脂フィルムの一方の面上若しくは他方の面上、又はそれらの上方に設けられた表面保護層、印刷層、金属蒸着層などの装飾層、これらの層を接着する接着層、追加の樹脂フィルム層などをさらに有してもよい。
【００６６】
一実施態様では、粘着シートは透明樹脂フィルムを含み、透明樹脂フィルムはその表面に印刷されたグラフィック画像を有する。
【００６７】
剛性樹脂フィルムは、他方の面に第２感圧接着層を有してもよい。第２感圧接着層により剛性樹脂フィルムと、透明樹脂フィルム又は他の層例えば金属層とを接着することができる。グラフィック画像は透明樹脂フィルムと第２感圧接着層の間に位置してもよい。このことによりグラフィック画像を透明樹脂フィルムで保護することができる。
【００６８】
図３に、本開示の別の実施態様による粘着シート１０の概略断面図を示す。粘着シート１０は、剛性樹脂フィルム１２の他方の面（図３では上面）の上に配置された第２感圧接着層２４と、透明樹脂フィルム２２とを含む。透明樹脂フィルム２２の表面（図３では下面）には、グラフィック画像２６が印刷されている。グラフィック画像２６は透明樹脂フィルム２２と第２感圧接着層２４の間に位置している。
【００６９】
透明樹脂フィルムの材料は特に限定されないが、例えばポリ塩化ビニル、ポリ塩化ビニリデン、ポリエチレンテレフタレート、ポリエチレンナフタレートなどのポリエステル、ポリエチレン、ポリプロピレンなどのポリオレフィン、ポリカーボネート、アクリル系樹脂、ポリテトラフルオロエチレン、ポリフッ化ビニリデンなどのフッ素樹脂などが挙げられる。耐候性及び透明性に優れていることから、透明樹脂フィルムとしてアクリル系樹脂フィルムを用いることが有利である。
【００７０】
透明樹脂フィルムの厚みは様々であってよく、例えば約２５μｍ以上又は約４０μｍ以上、約５００μｍ以下又は約３００μｍ以下とすることができる。
【００７１】
透明樹脂フィルムに、装飾等を目的としたマット処理、エンボス処理、プライマー処理、コロナ処理、プラズマ処理などの表面処理などが施されていてもよい。透明樹脂フィルムはその表面にレセプター層を有してもよく、レセプターフィルムであってもよい。レセプター層を有する又はレセプターフィルムである透明樹脂フィルムを用いることで、インクジェット印刷などを用いてグラフィック画像を透明樹脂フィルム上に直接形成することができる。透明樹脂フィルムはその他の任意成分、例えばフィラー、着色剤、紫外線吸収剤、酸化防止剤などを含んでもよい。
【００７２】
透明樹脂フィルムは無色であってもよく、着色されていてもよい。いくつかの実施態様では、透明樹脂フィルムの全光線透過率は、波長範囲４００〜７００ｎｍにおいて、約８５％以上、又は約９０％以上である。本開示における全光線透過率はＪＩＳ  Ｋ  ７３６１−１：１９９７（ＩＳＯ  １３４６８−１：１９９６）に準拠して決定することができる。
【００７３】
グラフィック画像は、インクジェット印刷、スクリーン印刷、グラビア印刷、オフセット印刷、静電印刷などを用いて透明樹脂フィルムに印刷されたものであってよい。
【００７４】
第２感圧接着層は、アクリル系樹脂、ポリウレタン、ポリオレフィン、ポリエステル、ゴム系樹脂、シリコーン系樹脂、酢酸ビニル系樹脂等の公知の樹脂を含有する感圧接着剤組成物を用いて形成することができる。第２感圧接着層は粘着付与剤を含んでもよく、架橋されていてもよい。一実施態様では第２感圧接着層は酸化チタンなどの白色顔料を含む。この実施態様では被着体表面を隠蔽することができる。
【００７５】
第２感圧接着層の厚みは様々であってよく、例えば約１０μｍ以上、約２０μｍ以上又は約３０μｍ以上、約２００μｍ以下又は約１００μｍ以下とすることができる。
【００７６】
このようなグラフィック画像を有する粘着シートは、例えば以下の手順で製造することができる。剛性樹脂フィルム及び第１感圧接着層を有する粘着シートを用意する。次に、必要に応じて剛性樹脂フィルムの表面又は剛性樹脂フィルム上のその他の層の表面を表面処理し、これらの表面に感圧接着層組成物を塗布し、乾燥することにより第２感圧接着層を形成する。透明樹脂フィルムの一方の表面にインクジェット印刷、スクリーン印刷、グラビア印刷などを用いてグラフィック画像を印刷する。透明樹脂フィルムのグラフィック画像印刷面と第２感圧接着層が対向するように、透明樹脂フィルムと粘着シートを積層する。必要に応じて透明樹脂フィルムの非印刷面にバッキングを配置してもよく、第１感圧接着層の上に剥離ライナーを配置してもよい。必要に応じて第２感圧接着層と透明樹脂フィルムの間の密着性を高めるため、透明樹脂フィルムの表面にコロナ処理、プライマー処理などを施してもよい。
【００７７】
グラフィック画像を有する粘着シートは以下の手順で製造することもできる。剛性樹脂フィルムの表面上に第２感圧接着層を形成し、第２感圧接着層上に剥離ライナーを貼り合わせる。次に、剛性樹脂フィルムの反対面に第１感圧接着層を形成し、第１感圧接着層の上に剥離ライナーを貼り合わせる。第２感圧接着層上の剥離ライナーを除去した後、グラフィック画像が印刷された透明樹脂フィルムを第２感圧接着層上に積層する。
【００７８】
透明樹脂フィルムが剛性樹脂フィルムであってもよい。図４に、本開示のさらに別の実施態様による粘着シート１０の概略断面図を示す。粘着シート１０は、透明樹脂フィルム２２でもある剛性樹脂フィルム１２と、剛性樹脂フィルム１２上に印刷されたグラフィック画像２６と、接着層３４と、追加の樹脂フィルム層３２と、第１感圧接着層１４とを含む。接着層３４は第２感圧接着層と同様のものであってよく、酸化チタンなどの白色顔料を含んでもよい。追加の樹脂フィルム層として、例えばポリ塩化ビニル、ポリ塩化ビニリデン、ポリエチレンテレフタレート、ポリエチレンナフタレートなどのポリエステル、ポリエチレン、ポリプロピレンなどのポリオレフィン、ポリカーボネート、アクリル系樹脂、ポリテトラフルオロエチレン、ポリフッ化ビニリデンなどのフッ素樹脂などのフィルムが挙げられ、その厚みは様々であってよく、例えば約２５μｍ以上又は約４０μｍ以上、約５００μｍ以下又は約３００μｍ以下とすることができる。透明樹脂フィルムと追加の樹脂フィルムの合計厚みが８０μｍ以上５００μｍ以下であることで、これらのフィルムが協働して剛性樹脂フィルムとして機能してもよい。
【００７９】
剛性樹脂フィルムはその表面にレセプター層を有してもよく、レセプターフィルムであってもよい。一実施態様ではレセプター層又はレセプターフィルムはアクリル系樹脂を含む。レセプター層を有する又はレセプターフィルムである剛性樹脂フィルムを用いることで、インクジェット印刷などを用いてグラフィック画像を剛性樹脂フィルム上に直接形成することができる。レセプター層は接着層を介して剛性樹脂フィルムに積層されていてもよい。
【００８０】
図５に、本開示のさらに別の実施態様による粘着シート１０の概略断面図を示す。粘着シート１０は、透明樹脂フィルム２２と、透明接着層３６と、グラフィック画像２６と、グラフィック画像２６を受容するレセプター層３８と、剛性樹脂フィルム１２と、第１感圧接着層１４とを含む。透明接着層３６は透明であることを条件として第２感圧接着層と同様のものであってよい。
【００８１】
図６に、本開示のさらに別の実施態様による粘着シート１０の概略断面図を示す。粘着シート１０は、透明樹脂フィルム２２と、透明接着層３６と、グラフィック画像２６と、グラフィック画像２６を受容するレセプター層３８と、接着層３４と、剛性樹脂フィルム１２と、第１感圧接着層１４とを含む。接着層３４は第２感圧接着層と同様のものであってよく、酸化チタンなどの白色顔料を含んでもよい。透明接着層３６は透明であることを条件として第２感圧接着層と同様のものであってよい。レセプター層３８は透明なアクリル系樹脂フィルムであってよい。
【００８２】
粘着シートは金属層をさらに含んでもよい。金属層を用いることにより、粘着シートに低燃焼性、難燃性又は不燃性（以下、合わせて「不燃性」という。）を付与することができる。いかなる理論に拘束される訳ではないが、金属層は、それ自体が高い不燃性を有しており、粘着シートの構成要素の少なくとも一部を火炎、熱、酸素などから保護又は遮蔽できることから、粘着シートを全体として不燃性にすることができると考えられる。
【００８３】
金属層は、例えば、アルミニウム、アルミニウム合金、スチール、スチール合金、銅、銅合金、チタン、チタン合金、又はこれらの２種以上の組み合わせを含んでもよい。金属層は複数の金属層の積層体であってもよい。一実施態様では金属層は金属箔又は金属シートの形態で使用される。入手しやすく不燃性にも優れていることから、金属層はアルミニウム又はスチールを含むことが望ましく、安価で実用的な不燃性が得られることから、金属層はアルミニウムを含むことがより望ましい。
【００８４】
いくつかの実施態様では、金属層の厚みは、約８μｍ以上、約１０μｍ以上又は約１５μｍ以上、約２００μｍ以下、約１５０μｍ以下又は約１００μｍ以下とすることができる。金属層の厚みを約８μｍ以上とすることで良好な不燃性を得ることができる。金属層の厚みを約２００μｍ以下とすることで粘着シートの製造コストの不要な増大を避けることができる。
【００８５】
金属層がアルミニウムを含む場合、金属層の厚みは、約１２μｍ以上、約１５μｍ以上又は約２５μｍ以上とすることができ、約３０μｍ以上、約４０μｍ以上又は約５０μｍ以上とすることでより優れた不燃性を得ることができる。
【００８６】
一実施態様では、金属層は剛性樹脂フィルムの他方の面上又はその上方に、すなわち、剛性樹脂フィルムの第１感圧接着層が配置された面とは反対側の面に直接接触して又は他の層を介して配置される。この実施態様では、粘着シートを基材に適用したときに剛性樹脂フィルムは金属層と基材の間に位置する。そのため、粘着シートの構成要素のうち厚みが比較的大きく燃焼しやすい剛性樹脂フィルムを、金属層の存在により、効果的に火炎、熱、酸素などから保護又は遮蔽して、粘着シートに高い不燃性を付与することができる。
【００８７】
図７に、本開示のさらに別の実施態様による粘着シート１０の概略断面図を示す。粘着シート１０は、剛性樹脂フィルム１２の一方の面（図７では下面）の上に配置された第１感圧接着層１４と、剛性樹脂フィルム１２の他方の面（図７では上面）の上方に配置された金属層４２とを含む。金属層４２は第２感圧接着層２４を介して剛性樹脂フィルム１２に接着されている。粘着シート１０は、剛性樹脂フィルム１２の他方の面の上方に透明樹脂フィルム２２をさらに含み、透明樹脂フィルム２２の表面（図７では下面）には、グラフィック画像２６が印刷されている。透明樹脂フィルム２２は接着層３４を介して金属層４２に接着され、グラフィック画像２６は透明樹脂フィルム２２と接着層３４の間に位置している。粘着シート１０を基材に適用すると、剛性樹脂フィルム１２は金属層４２と基材の間に位置して、粘着シート１０の最表面（図７では透明樹脂フィルム２２の上面）が最初に暴露される火炎、熱、酸素などから金属層４２によって保護又は遮蔽され、厚みが比較的大きく燃焼しやすい剛性樹脂フィルム１２への延焼を防止又は抑制することができる。接着層３４は第２感圧接着層２４と同様のものであってよく、酸化チタンなどの白色顔料を含んでもよい。
【００８８】
一実施態様では、金属層と装飾層の間に配置される接着層（図７では金属層４２とグラフィック画像２６の間に配置される接着層３４）は酸化チタンなどの白色顔料を含む。この実施態様では金属層の色調を隠蔽して装飾層の意匠性を維持する又は向上させることができる。
【００８９】
いくつかの実施態様において、金属層を含む粘着シートの総発熱量は、２０分間の合計で例えば約１０ＭＪ／ｍ２以下、好ましくは約８ＭＪ／ｍ２以下、さらに好ましくは約６ＭＪ／ｍ２以下である。本開示における総発熱量は、ＩＳＯ  ５６６０−１に準拠してコーンカロリメータ法を用いて測定することができる。防火材料規格値によれば、粘着シートは、その総発熱量が、５分間の合計で８ＭＪ／ｍ２以下であれば難燃材料、１０分間の合計で８ＭＪ／ｍ２以下であれば準不燃材料、２０分間の合計で８ＭＪ／ｍ２以下であれば不燃材料にそれぞれ分類される。
【００９０】
不燃性を有する粘着シートの厚みをより薄くすることでその不燃性をより高めることができる。いくつかの実施態様では、不燃性を有する粘着シートの厚みを約５００μｍ以下、約３００μｍ以下、又は約１５０μｍ以下とすることができる。
【００９１】
粘着シートを構成する層は不燃性添加剤を含有してもよい。不燃性添加剤として、臭素化合物、リン化合物、塩素化合物、アンチモン化合物、金属水酸化物、窒素化合物などが挙げられる。臭素化合物として、ペンタブロモジフェニルエーテル、オクタブロモジフェニルエーテル、デカブロモジフェニルエーテル（ＤＢＤＰＥ、ＤＢＤＰＯ）、テトラブロモビスフェノールＡ（ＴＢＢＰＡ）、ヘキサブロモシクロドデカン（ＨＢＣＤ）、ヘキサブロモベンゼンなどを使用することができる。リン化合物として、トリフェニルホスフェートなどの芳香族のリン酸エステル、赤リン、ハロゲンを含むリン酸エステルなどを使用することができる。塩素化合物として、塩素化パラフィンなどを使用することができる。アンチモン化合物として、三酸化アンチモン、五酸化アンチモンなどを使用することができる。金属水酸化物として、水酸化アルミニウム、水酸化マグネシウムなどを使用することができる。窒素化合物として、メラミンシアヌレートなどを使用することができる。不燃性添加剤の配合量は、粘着シートに所望される特性、例えば接着性、意匠性、透明性などを損なわない範囲で適宜決定することができる。
【００９２】
粘着シートは様々な用途及び表面に使用することができる。一例として、建築物などの壁面、床面、天井面などに貼り付けて使用されるグラフィックシートが挙げられる。特に、粘着シートが、モルタル、コンクリート、壁紙等で表面が覆われ、凹凸の程度が大きく、凹凸の形状及び寸法が不規則な表面と平滑な表面のいずれにも適用される場合に有用である。
【００９３】
粘着シートは、照明看板用のグラフィックシートとしても好適に使用することができる。照明看板に使用される粘着シートは、粘着シートの背面に位置する照明からの光の少なくとも一部を透過する領域を含む。ガラス、プラスチックなどで作られた照明看板のパネルの上に粘着シートを取り付けることで、照明の消灯時及び点灯時に観察できる装飾を照明看板に付与することができる。粘着シートが再配置性を有する場合は、不要になった粘着シートを照明看板から容易に除去し、必要に応じて新たな粘着シートを照明看板に貼り付けることができる。
【００９４】
いくつかの実施態様では、粘着シートの全光線透過率は、粘着シート全面で平均して約５％以上、約７％以上、又は約１０％以上、約９０％以下、約６０％以下、又は約３０％以下とすることができる。
【実施例】
【００９５】
粘着シートの作製に使用した材料を表１に示す。
【００９６】
【表１】
2018178080.tif 000003
【００９７】
＜弾性樹脂微小球１の調製−ＬＳＡ１＞
弾性樹脂微小球１（ＬＳＡ１）を以下の手順で調製した。１リットルのバッフル板付きガラスフラスコに１．５ｇのポリビニルアルコール（ケン化度約８８ｍｏｌ％、粘度約４４ｍＰａ・ｓ、ｐＨ約６）及び２７９ｇの脱イオン水を加えて、ＩＲ撹拌機を用いて４５℃に昇温して撹拌機で混合した。ポリビニルアルコールの粒子が完全に水に溶解した後、１４１ｇの２−エチルヘキシルアクリレート、９ｇのアクリル酸、及び０．０３７５ｇの１，４−ブタンジオールジアクリレートをジャーに入れたプレミックスをフラスコに流し入れ、撹拌速度３５０ｒｐｍで４５ｍｍサイズのインペラーブレードを用いて撹拌し、窒素ガスを混合物中にバブリングしながらフラスコを再度４５℃に加熱した。４５℃になった時点で、０．４５ｇの２，２’−アゾビス（２，４−ジメチルバレロニトリル）（ＡＶＮ）を混合物に添加した。ＡＶＮを添加してから約１時間で重合は開始しており、発熱反応に伴って温度が上昇していた。温度上昇が停止したら、温度設定を６５℃に上げて、重合開始から３時間その温度を保持した。その後冷却して、得られたポリマー懸濁液を＃１６金属メッシュを通して濾過した。得られた微小球の体積平均粒径は、Ｂｅｃｋｍａｎ  Ｃｏｕｌｔｅｒ  ＬＳ２３０レーザー回折粒度分析装置を用いて測定した。ＬＳＡ１の体積平均粒径は約２００マイクロメートルであった。レオメトリックス社製ＲＳＡＩＩ粘弾性スペクトロメーター（Ａｄｖａｎｃｅｄ  Ｒｈｅｏｍｅｔｒｉｃ  Ｅｘｐａｎｓｉｏｎ  Ｓｙｓｔｅｍ（ＡＲＥＳ））を用いて、ＬＳＡ１の粘弾性測定を行なった。２５℃における剪断貯蔵弾性率は７×１０５ｄｙｎ／ｃｍ２であり、圧縮弾性率としては約２．３×１０４Ｐａであった。
【００９８】
＜弾性樹脂微小球２の調製−ＬＳＡ２＞
全ての原料の量をＬＳＡ１の１．５倍とした以外はＬＳＡ１と同様の手順でＬＳＡ２を調製した。ＬＳＡ２の体積平均粒径は約２２０マイクロメートルであった。
【００９９】
＜弾性樹脂微小球３の調製−ＬＳＡ３＞
撹拌速度を３５０ｒｐｍの代わりに４２５ｒｐｍとした以外はＬＳＡ２と同様の手順でＬＳＡ３を調製した。ＬＳＡ３の体積平均粒径は約１５３マイクロメートルであった。
【０１００】
＜弾性樹脂微小球４の調製−ＬＳＡ４＞
全ての原料の量をＬＳＡ１の１０倍とし、撹拌速度を１５３ｒｐｍとした以外はＬＳＡ１と同様の手順でＬＳＡ４を調整した。ＬＳＡ４の体積平均粒径は約２０４マイクロメートルであった。
【０１０１】
＜弾性樹脂微小球５の調製−ＬＳＡ５＞
ポリビニルアルコールを、ケン化度約８８ｍｏｌ％、粘度約９５ｍＰａ・ｓ、ｐＨ約６のポリビニルアルコールに変更し、撹拌速度を４５７ｒｐｍとした以外はＬＳＡ１と同様の手順でＬＳＡ５を調整した。ＬＳＡ５の体積平均粒径は約１３３マイクロメートルであった。
【０１０２】
＜弾性樹脂微小球６の調製−ＬＳＡ６＞
撹拌速度を４０１ｒｐｍとした以外はＬＳＡ５と同様の手順でＬＳＡ６を調整した。ＬＳＡ６の体積平均粒径は約１７４マイクロメートルであった。
【０１０３】
＜弾性樹脂微小球７の調製−ＭＳＡ１＞
弾性樹脂微小球７（ＭＳＡ１）を以下の手順で調製した。１リットルのバッフル板付きガラスフラスコに９．６６ｇのネオペレックスＧ−１５（花王株式会社（日本国東京都中央区））及び２７９ｇの脱イオン水を加えて、ＩＲ撹拌機を用いて４５℃に昇温して撹拌機で混合した。１４１ｇのイソオクチルアクリレート、９ｇのアクリル酸、及び０．０３７５ｇの１，４−ブタンジオールジアクリレートをジャーに入れたプレミックスをフラスコに流し入れ、撹拌速度４５０ｒｐｍで４５ｍｍサイズのインペラーブレードを用いて撹拌し、窒素ガスを混合物中にバブリングしながらフラスコを再度４５℃に加熱した。４５℃になった時点で、０．４５ｇの２，２’−アゾビス（２，４−ジメチルバレロニトリル）（ＡＶＮ）を混合物に添加した。ＡＶＮを添加してから約１時間で重合は開始しており、発熱反応に伴って温度が上昇していた。温度上昇が停止したら、温度設定を６５℃に上げて、重合開始から３時間その温度を保持した。その後冷却して、得られたポリマー懸濁液を＃１６金属メッシュを通して濾過した。得られた微小球の体積平均粒径は、Ｂｅｃｋｍａｎ  Ｃｏｕｌｔｅｒ  ＬＳ２３０レーザー回折粒度分析装置を用いて測定した。ＭＳＡ１の体積平均粒径は約３２マイクロメートルであった。
【０１０４】
＜例１＞
ＬＳＡ１と粘着剤Ａ１を混合して第１感圧接着層溶液を調製した。ＬＳＡ１とＡ１の質量比は固形分比で５０：１００（３３：６７）であった。第１感圧接着層溶液の固形分は約４６％であった。第１感圧接着層溶液と架橋剤ＣＬ１を混合した。Ａ１とＣＬ１の質量比は固形分比で１００：０．０９であった。混合物をポリエステルフィルム１（ＰＥＴ１）上にナイフコーターで塗布した。塗布された第１感圧接着層を９５℃で５分間乾燥した。乾燥後の第１感圧接着層の厚みは１１４μｍであり、第１感圧接着層の表面は凹凸形状を有していた。第１感圧接着層の乾燥塗布重さは４２ｇ／ｍ２であった。第１感圧接着層の凹凸表面を剥離ライナー（無処理ポリエチレンフィルム、厚み１００μｍ）と貼り合わせた。特開２０１４−１７２３２０号公報の例１記載の方法で調製した接着剤組成物を用いて形成した厚み３０μｍの白色感圧接着層をＰＥＴ１の第１感圧接着層の反対面に積層した。ポリエステルキャリアに積層された厚み５０μｍの透明アクリルフィルムを準備した。透明アクリルフィルムの露出面に溶剤インクジェットインクをインクジェット印刷した後、印刷面と白色感圧接着層を貼り合わせ、ポリエステルキャリアを剥離して、例１の粘着シートを得た。
【０１０５】
＜例２＞
第１感圧接着層の乾燥塗布重さを７２ｇ／ｍ２に変更した以外は例１と同様にして例２の粘着シートを作製した。
【０１０６】
＜例３＞
第１感圧接着層の乾燥塗布重さを９１ｇ／ｍ２に変更した以外は例１と同様にして例３の粘着シートを作製した。
【０１０７】
＜例４＞
第１感圧接着層の乾燥塗布重さを１１０ｇ／ｍ２に変更した以外は例１と同様にして例４の粘着シートを作製した。
【０１０８】
＜例５＞
第１感圧接着層の乾燥塗布重さを１４２ｇ／ｍ２に変更した以外は例１と同様にして例５の粘着シートを作製した。
【０１０９】
＜例６＞
ＬＳＡ１とＡ１の質量比を固形分比で１００：１００（５０：５０）とし、第１感圧接着層の乾燥塗布重さを１１４ｇ／ｍ２に変更した以外は例１と同様にして例６の粘着シートを作製した。
【０１１０】
＜例７＞
第１感圧接着層の乾燥塗布重さを１５０ｇ／ｍ２に変更した以外は例６と同様にして例７の粘着シートを作製した。
【０１１１】
＜例８＞
ＬＳＡ１をＬＳＡ２に変更し、第１感圧接着層の乾燥塗布重さを３８ｇ／ｍ２に変更した以外は例１と同様にして例８の粘着シートを作製した。
【０１１２】
＜例９＞
第１感圧接着層の乾燥塗布重さを３９ｇ／ｍ２に変更した以外は例８と同様にして例９の粘着シートを作製した。
【０１１３】
＜例１０＞
第１感圧接着層の乾燥塗布重さを５４ｇ／ｍ２に変更した以外は例８と同様にして例１０の粘着シートを作製した。
【０１１４】
＜例１１＞
ＬＳＡ１をＬＳＡ３に変更し、第１感圧接着層の乾燥塗布重さを２０ｇ／ｍ２に変更した以外は例１と同様にして例１１の粘着シートを作製した。
【０１１５】
＜例１２＞
第１感圧接着層の乾燥塗布重さを７９ｇ／ｍ２に変更した以外は例１１と同様にして例１２の粘着シートを作製した。
【０１１６】
＜例１３＞
第１感圧接着層の乾燥塗布重さを８０ｇ／ｍ２に変更した以外は例１１と同様にして例１３の粘着シートを作製した。
【０１１７】
＜例１４＞
ＰＥＴ１を厚み１００μｍのポリエステルフィルム２（ＰＥＴ２）に変更し、第１感圧接着層の乾燥塗布重さを７５ｇ／ｍ２に変更した以外は例１と同様にして例１４の粘着シートを作製した。
【０１１８】
＜例１５＞
ＰＥＴ１を厚み３００μｍのポリオレフィンフィルム２（ＰＯ２）に変更し、第１感圧接着層の乾燥塗布重さを７５ｇ／ｍ２に変更した以外は例１と同様にして例１５の粘着シートを作製した。
【０１１９】
＜例１６＞
ＬＳＡ１をＬＳＡ４に変更し、第１感圧接着層の乾燥塗布重さを４１ｇ／ｍ２に変更した以外は例１と同様にして例１６の粘着シートを作製した。
【０１２０】
＜例１７＞
第１感圧接着層の乾燥塗布重さを６７ｇ／ｍ２に変更した以外は例１６と同様にして例１７の粘着シートを作製した。
【０１２１】
＜例１８＞
第１感圧接着層の乾燥塗布重さを８８ｇ／ｍ２に変更した以外は例１６と同様にして例１８の粘着シートを作製した。
【０１２２】
＜例１９＞
ＬＳＡ１をＬＳＡ５に変更し、第１感圧接着層の乾燥塗布重さを４１ｇ／ｍ２に変更した以外は例１と同様にして例１９の粘着シートを作製した。
【０１２３】
＜例２０＞
第１感圧接着層の乾燥塗布重さを５２ｇ／ｍ２に変更した以外は例１９と同様にして例２０の粘着シートを作製した。
【０１２４】
＜例２１＞
ＬＳＡ１をＬＳＡ６に変更し、第１感圧接着層の乾燥塗布重さを６５ｇ／ｍ２に変更した以外は例１と同様にして例２１の粘着シートを作製した。
【０１２５】
＜例２２＞
第１感圧接着層の乾燥塗布重さを８０ｇ／ｍ２に変更した以外は例２１と同様にして例２２の粘着シートを作製した。
【０１２６】
＜例２３＞
第１感圧接着層の乾燥塗布重さを９９ｇ／ｍ２に変更した以外は例２１と同様にして例２３の粘着シートを作製した。
【０１２７】
＜比較例１＞
ＭＳＡ１とＡ１を混合して感圧接着剤溶液を準備した。ＭＳＡ１とＡ１の質量比は固形分比で２５：１００（２０：８０）であった。感圧接着剤溶液の固形分は約４６％であった。感圧接着剤溶液とＣＬ１を混合した。Ａ１とＣＬ１の質量比は固形分比で１００：０．０９であった。混合物をＰＥＴ１上にナイフコーターで塗布した。塗布された感圧接着層を９５℃で５分間乾燥した。乾燥後の感圧接着層の厚みは１６μｍであり、感圧接着層の表面は凹凸形状を有していた。感圧接着層の乾燥塗布重さは１８ｇ／ｍ２であった。感圧接着層の凹凸表面を剥離ライナー（無処理ポリエチレンフィルム、厚み１００μｍ）と貼り合わせた。例１で使用した厚み３０μｍの白色感圧接着層をＰＥＴ１の感圧接着層の反対面に積層した。ポリエステルキャリアに積層された厚み５０μｍの透明アクリルフィルムを準備した。透明アクリルフィルムの露出面に溶剤インクジェットインクをインクジェット印刷した後、印刷面と白色感圧接着層を貼り合わせ、ポリエステルキャリアを剥離して比較例１の粘着シートを得た。
【０１２８】
＜比較例２＞
両面接着テープＫＲＴ−１５（スリーエムジャパン株式会社（日本国東京都品川区））を感圧接着層として用いた以外は例１と同様にして比較例２の粘着シートを作製した。
【０１２９】
＜比較例３＞
アクリルフォーム両面接着テープＶＨＢ  ４４８１ＭＨ（スリーエムジャパン株式会社（日本国東京都品川区））を感圧接着層として用いた以外は例１と同様にして比較例３の粘着シートを作製した。
【０１３０】
＜比較例４＞
ＰＥＴ１を厚み３００μｍのポリオレフィンフィルム１（ＰＯ１）に変更し、感圧接着層の乾燥塗布重さを６９ｇ／ｍ２に変更した以外は、例１と同様にして比較例４の粘着シートを作製した。
【０１３１】
＜比較例５＞
ＰＥＴ１を厚み７５μｍのポリエステルフィルム３（ＰＥＴ３）に変更し、感圧接着層の乾燥塗布重さを７５ｇ／ｍ２に変更した以外は例１と同様にして比較例５の粘着シートを作製した。
【０１３２】
＜比較例６＞
ＰＥＴ１を厚み５０μｍのポリエステルフィルム４（ＰＥＴ４）に変更し、感圧接着層の乾燥塗布重さを７５ｇ／ｍ２に変更した以外は例１と同様にして比較例６の粘着シートを作製した。
【０１３３】
＜比較例７＞
ＬＳＡ１をＭＳ１に変更し、ＭＳ１の添加量を３０質量部に変更し、乾燥塗布重さを１９ｇ／ｍ２に変更した以外は例１と同様にして比較例７の粘着シートを作製した。
【０１３４】
＜比較例８＞
乾燥塗布重さを２８ｇ／ｍ２に変更した以外は比較例７と同様にして比較例８の粘着シートを作製した。
【０１３５】
＜例２４＞
ＰＥＴ１の片面に厚み３０μｍの透明アクリルフィルムを積層した画像受容フィルムを準備した。透明アクリルフィルム面に溶剤インクジェットインクをインクジェット印刷した後、比較例６の白色感圧接着層を貼り合わせて、例２４の粘着シートを得た。
【０１３６】
感圧接着層、剛性樹脂フィルム及び粘着シートを以下の手順で試験して評価した。
【０１３７】
＜厚み＞
サンプルの感圧接着層面を厚み５０μｍのポリエステルフィルムと貼り合わせて試験片とした。テスター産業株式会社製厚さ測定機ＴＨ−１０４で試験片全体の厚みを測定し、感圧接着層以外の厚みを差し引いて感圧接着層の厚みとした。厚みの測定は３点で行い、平均値をもって代表値とした。
【０１３８】
＜最大厚み−最小厚み＞
サンプルを約５０ｍｍ×約２５ｍｍに切断し、ライナーを剥がして感圧接着層面を露出させた。Ｌａｓｅｒｔｅｃ社製ＯＰＴＥＬＩＣＳ  ＨＹＢＲＩＤ顕微鏡で感圧接着層面を観測し、感圧接着層の最大厚みと最小厚みの差を測定した。観測倍率は２０倍であった。
【０１３９】
＜６０度光沢度＞
感圧接着層表面の６０度光沢度を村上色彩研究所製ポータブル光沢計ＧＭＸ−２０２で測定した。光沢度の測定は３点で行い、平均値をもって代表値とした。
【０１４０】
＜降伏弾性率＞
樹脂フィルムを幅１５ｍｍ、長さ１００ｍｍの長方形に切断して試験片を作製した。ＪＩＳ  Ｋ  ７１２７に準拠して試験片の伸び特性を引張試験機（テンシロン万能試験機、型番：ＲＴＣ−１２１０Ａ、株式会社エー・アンド・デイ（日本国東京都豊島区））を用いて２０℃、掴み間隔５０ｍｍ、引張速度３００ｍｍ／分の条件で測定した。降伏点における弾性率を降伏弾性率とした。
【０１４１】
＜２％引張強度＞
樹脂フィルムを幅２５ｍｍ、長さ１００ｍｍの長方形に切断して試験片を作製した。２０℃における２％伸びの時点での引張強度を引張試験機（テンシロン万能試験機、型番：ＲＴＣ−１２１０Ａ、株式会社エー・アンド・デイ（日本国東京都豊島区））を用いて、２０℃、掴み間隔５０ｍｍ、引張速度３００ｍｍ／分の条件で測定した。
【０１４２】
＜外観１＞
粘着シートを約１５０ｍｍ角に切断して試験片を作製した。試験片をメラミン塗装パネル（株式会社パルテック（日本国神奈川県平塚市））、モルタルパネル（株式会社パルテック（日本国神奈川県平塚市））、及びＤＩ−ＮＯＣ（登録商標）ＰＳ９５９フィルム（スリーエムジャパン株式会社（日本国東京都品川区））の上に２３℃でローラーを用いて貼り付けた。基材上の試験片の表面が目視で平坦である場合に外観を「良好」とした。基材上の試験片の表面が目視で粗面に見える場合に外観を「不良」とした。ＤＩ−ＮＯＣ（登録商標）ＰＳ９５９フィルム上の試験片の剥がれが目視で確認できた場合に外観を「不可」とした。
【０１４３】
＜外観２＞
粘着シートを約１５０ｍｍ角に切断して試験片を作製した。試験片をスタッコ塗装パネル（株式会社パルテック（日本国神奈川県平塚市））の上に２３℃でローラーを用いて貼り付けた。試験片が貼り付けられたスタッコ塗装パネルを２３℃で４８時間垂直に保持した。基材上の試験片の表面が目視で平坦である場合に外観を「良好」とした。基材上の試験片の表面が目視で粗面に見える場合に外観を「不良」とした。スタッコ塗装パネル上の試験片の剥がれが目視で確認できた場合に外観を「不可」とした。
【０１４４】
＜接着力＞
試験片を幅２５ｍｍ、長さ１５０ｍｍの長方形に切断して試験片を作製した。試験片をメラミン塗装パネル、モルタルパネル、及びＤＩ−ＮＯＣ（登録商標）ＰＳ９５９フィルムの上に２３℃で貼り付けた。貼り付け方法はＪＩＳ  Ｚ  ０２３７  ８．２．３．に準拠した。試験片を２０℃で２４時間放置した。引張試験機（テンシロン万能試験機、型番：ＲＴＣ−１２１０Ａ、株式会社エー・アンド・デイ（日本国東京都豊島区））を用いて２０℃、３００ｍｍ／分の剥離速度で１８０度剥離を行ったときの接着力を測定した。
【０１４５】
＜空気抜け性＞
粘着シートを約１５０ｍｍ角に切断して試験片を作製した。試験片をメラミン塗装パネル（株式会社パルテック（日本国神奈川県平塚市））の上に２３℃でローラーを用いて貼り付けた。基材と試験片の界面に気泡が観察されない場合に空気抜け性を「良好」とした。基材と試験片の界面に気泡が観察された場合に空気抜け性を「不良」とした。
【０１４６】
＜モルタルパネルからの除去性＞
試験片を幅２５ｍｍ、長さ１５０ｍｍの長方形に切断して試験片を作製した。試験片をモルタルパネル（株式会社パルテック（日本国神奈川県平塚市））の上に２３℃でローラーを用いて貼り付けた。試験片を２３℃で４８時間放置した。試験片を除去したときに、感圧接着剤残渣がモルタルパネル上に確認できない場合、除去性を「優良」とし、感圧接着剤残渣がモルタルパネル上に僅かに確認されたがイソプロパノールを用いて容易に清浄することができる場合、除去性を「良好」とし、試験片をモルタルパネルから除去するのが難しい場合、除去性を「不良」とした。「優良」及び「良好」は実用上許容である。
【０１４７】
＜ＤＩ−ＮＯＣ（登録商標）フィルムからの除去性＞
試験片を幅２５ｍｍ、長さ１５０ｍｍの長方形に切断して試験片を作製した。試験片をＤＩ−ＮＯＣ（登録商標）ＰＳ９５９フィルムの上に２３℃でローラーを用いて貼り付けた。試験片を２３℃で４８時間放置した。試験片を除去したときに、感圧接着剤残渣がＤＩ−ＮＯＣ（登録商標）ＰＳ９５９フィルム上に確認できない場合、除去性を「優良」とし、感圧接着剤残渣がＤＩ−ＮＯＣ（登録商標）ＰＳ９５９フィルム上に僅かに確認されたがイソプロパノールを用いて容易に清浄することができる場合、除去性を「良好」とし、試験片をＤＩ−ＮＯＣ（登録商標）ＰＳ９５９フィルムから除去するのが難しい場合、除去性を「不良」とした。「優良」及び「良好」は実用上許容である。ＤＩ−ＮＯＣ（登録商標）ＰＳ９５９フィルムの表面粗さは約５０μｍであった。
【０１４８】
＜剪断力＞
試験片を幅２５ｍｍ、長さ６０ｍｍの長方形に切断して試験片を作製した。接触領域が２５ｍｍ×１２ｍｍとなるように、試験片を幅２５ｍｍ、長さ６０ｍｍ、厚み１ｍｍのアルミニウムパネルの上に２３℃でローラーを用いて貼り付けた。試験片を２０℃で２４時間放置した。引張試験機（テンシロン万能試験機、型番：ＲＴＣ−１２１０Ａ、株式会社エー・アンド・デイ（日本国東京都豊島区））を用いて剪断力を２０℃、引張速度５０ｍｍ／分の条件で測定した。２つの試験片（Ｎ＝２）について測定して得られた剪断力の平均値を代表値とした。
【０１４９】
作製した粘着シートの詳細を表２に、評価結果を表３にそれぞれ示す。表３において評価していない項目はＮＤと記載されている。
【０１５０】
【表２−１】
2018178080.tif 000004
【０１５１】
【表２−２】
2018178080.tif 000005
【０１５２】
【表３−１】
2018178080.tif 000006
【０１５３】
【表３−２】
2018178080.tif 000007
【０１５４】
サイディングボード上に適用された例１７の粘着シートの写真を図８として示す。
【０１５５】
＜例２５＞
例１の粘着シートを照明看板用グラフィックフィルムとして評価した。粘着シートの全光線透過率は１３％であった。粘着シートを約３００ｍｍ×約２１０ｍｍ角に切断して試験片とした。ＬＥＤポスターパネル「スカイライトＶ」（株式会社キャル（日本国東京都新宿区））の上に試験片を置いたところ、パネルと試験片の界面に気泡が混入することなく試験片をパネルに容易に貼り付けることができた。ＬＥＤ照明を消灯したときの外観（昼間外観）は粘着シートを白色紙の上に置いたときと同等であり、ＬＥＤ照明を点灯したときの外観（夜間外観）は昼間外観と同等であった。
【０１５６】
＜例２６＞
ＬＳＡ１と粘着剤Ａ１を混合して第１感圧接着層溶液を調製した。ＬＳＡ１とＡ１の質量比は固形分比で５０：１００（３３：６７）であった。第１感圧接着層溶液の固形分は約４６％であった。第１感圧接着層溶液と架橋剤ＣＬ１を混合した。Ａ１とＣＬ１の質量比は固形分比で１００：０．０９であった。混合物をポリエステルフィルム１（ＰＥＴ１）上にナイフコーターで塗布した。塗布された第１感圧接着層を９５℃で５分間乾燥した。乾燥後の第１感圧接着層の厚みは１１４μｍであり、第１感圧接着層の表面は凹凸形状を有していた。第１感圧接着層の乾燥塗布重さは４２ｇ／ｍ２であった。第１感圧接着層の凹凸表面を剥離ライナー（無処理ポリエチレンフィルム、厚み１００μｍ）と貼り合わせた。例１で使用した厚み３０μｍの白色感圧接着層をＰＥＴ１の感圧接着層の反対面に積層して、マウント部品Ａを作製した。
【０１５７】
厚み３２μｍのアルミニウムシートを準備した。アルミニウムシートの上に例１で使用した厚み３０μｍの白色感圧接着層を積層して、アルミニウム部品Ａを作製した。
【０１５８】
ポリエステルキャリアに積層された厚み５０μｍの透明アクリルフィルムを準備した。透明アクリルフィルムの露出面に溶剤インクジェットインクをインクジェット印刷して、印刷部品を作製した。
【０１５９】
マウント部品Ａの白色感圧接着層と、アルミニウム部品Ａの露出面（白色感圧接着層が積層されていない面）とを対向させてマウント部品Ａとアルミニウム部品Ａを積層した。アルミニウム部品Ａの白色感圧接着層に印刷部品の印刷面を対向させて貼り合わせ、ポリエステルキャリアを剥離して、図７に示す積層構造を有する例２６の粘着シートを得た。
【０１６０】
＜例２７＞
アルミニウムシートの厚みを３２μｍから５０μｍに変更した以外は例２６と同様の手順で例２７の粘着シートを作製した。
【０１６１】
＜例２８＞
マウント部品Ａ及びアルミニウム部品Ａの白色感圧接着層を、特開２０１７−１９７６０４号公報の表２中、ＡＤＨ５として記載された熱架橋型粘着剤を用いて形成した厚み３０μｍの透明感圧接着層に変更した以外は例２６と同様にして例２８の粘着シートを作製した。
【０１６２】
＜燃焼性試験＞
粘着シートの総発熱量をＩＳＯ  ５６６０−１に準拠してコーンカロリメータ法により評価した。粘着シートを１００ｍｍ×１００ｍｍ角に切断して試験片を作製し、１００ｍｍ×１００ｍｍの正方形で厚み１２．５ｍｍの石膏ボードの上に積層した。コーンカロリメータのサンプル設置部位に得られた積層物を水平に置き、その上方からコーン型の電気ヒーターにより５０ｋＷ／ｍ２の輻射加熱を与え、電気スパークの口火により着火させ、２０分間の試験を行った。総発熱量は燃焼ガス分析により酸素消費量に基づいて決定した。試験をＮ＝２又はＮ＝３で行い、得られた総発熱量の平均を粘着シートの不燃性の指標とした。粘着シートの総発熱量が、５分間の合計で８ＭＪ／ｍ２以下であれば難燃材料、１０分間の合計で８ＭＪ／ｍ２以下であれば準不燃材料、２０分間の合計で８ＭＪ／ｍ２以下であれば不燃材料である。また、２０分間の燃焼性試験中に発熱速度が２００ｋＷ／ｍ２を超えた時間を過発熱時間として記録した。発熱速度が２００ｋＷ／ｍ２を超えた時間、すなわち過発熱時間が１０秒未満である場合、粘着シートは不燃材料とされる。
【０１６３】
＜外観３＞
粘着シートを７０ｍｍ×１５０ｍｍ角に切断して試験片を作製した。試験片をモルタルパネル（株式会社パルテック（日本国神奈川県平塚市））の上に２３℃でローラーを用いて貼り付けた。基材上の試験片の表面が目視で平坦である場合に外観を「良好」とした。基材上の試験片の表面が目視で粗面に見える場合に外観を「不良」とした。
【０１６４】
例２６〜２８の粘着シートの評価結果を表４に示す。金属層を含まない例１の粘着シートの評価結果を参考例１として併せて表４に示す。
【０１６５】
【表４】
2018178080.tif 000008
【符号の説明】
【０１６６】
１０    粘着シート
１２    剛性樹脂フィルム
１４    第１感圧接着層
１４２  弾性樹脂微小球
１４４  粘着性バインダー
１４６  クラスター
２２    透明樹脂フィルム
２４    第２感圧接着層
２６    グラフィック画像
３２    追加の樹脂フィルム層
３４    接着層
３６    透明接着層
３８    レセプター層
４２    金属層
２００  基材
【図１Ａ】
2018178080.tif 000009
【図１Ｂ】
2018178080.tif 000010
【図２】
2018178080.tif 000011
【図３】
2018178080.tif 000012
【図４】
2018178080.tif 000013
【図５】
2018178080.tif 000014
【図６】
2018178080.tif 000015
【図７】
2018178080.tif 000016
【図８】
2018178080.tif 000017